(57)【要約】      （修正有）【課題】硬質被覆層がすぐれた耐熱衝撃性を有する表面被覆サーメット製切削工具を提供する。【解決手段】ＷＣ基超硬合金またはＴｉＣＮ基サーメットからなる工具基体の表面に、（ａ）いずれも化学蒸着形成された１層または２層以上からなり、かつ０．５〜２０μｍの合計平均層厚を有するＴｉ化合物層で構成された下部層、（ｂ）化学蒸着形成した状態で特定の結晶構造を有する共に、加熱処理で発生した変態クラックが分散分布した組織及び１〜２０μｍの平均層厚を有する加熱変態α型Ａｌ２Ｏ３層の下側層と、化学蒸着形成した状態でα型の結晶構造を有し、かつ０．１〜２μｍの平均層厚を有する蒸着α型Ａｌ２Ｏ３層の上側層からなる複合２重α型Ａｌ２Ｏ３層で構成された上部層、（ｃ）化学蒸着形成され、特定組成式：ＴｉＯＸ  を満足し、かつ０．１〜３μｍの平均層厚を有するＴｉ酸化物層で構成された表面層、以上（ａ）〜（ｃ）からなる硬質被覆層を形成してなる。【選択図】        なし【特許請求の範囲】
【請求項１】
炭化タングステン基超硬合金または炭窒化チタン基サーメットからなる工具基体の表面に、
（ａ）いずれも化学蒸着形成されたＴｉの炭化物層、窒化物層、炭窒化物層、炭酸化物層、および炭窒酸化物層のうちの１層または２層以上からなり、かつ０．５〜２０μｍの合計平均層厚を有するＴｉ化合物層で構成された下部層、
（ｂ）化学蒸着形成した状態でκ型結晶構造を有する酸化アルミニウムに加熱処理を施して結晶構造をα型結晶構造に変態してなると共に、前記加熱処理で発生した変態クラックが分散分布した組織および１〜２０μｍの平均層厚を有する加熱変態α型酸化アルミニウム層の下側層と、化学蒸着形成した状態でα型の結晶構造を有し、かつ０．１〜２μｍの平均層厚を有する蒸着α型酸化アルミニウム層の上側層からなる複合２重α型酸化アルミニウム層で構成された上部層、
（ｃ）化学蒸着形成され、
組成式：ＴｉＯＸ  、
で表わした場合、厚さ方向中央部をオージェ分光分析装置で測定して、  Ｘ値はＴｉに対する原子比で１．２〜１．９、
を満足し、かつ０．１〜３μｍの平均層厚を有するＴｉ酸化物層で構成された表面層、
以上（ａ）〜（ｃ）からなる硬質被覆層を形成してなる、硬質被覆層がすぐれた耐熱衝撃性を有する表面被覆サーメット製切削工具。
【発明の詳細な説明】
【０００１】
【発明の属する技術分野】
この発明は、高速断続切削時に切刃部にきわめて短いピッチで繰り返し付加される熱衝撃に対して硬質被覆層がすぐれた耐熱衝撃性を示し、かつ硬質被覆層が切粉に対してすぐれた表面潤滑性を示すことから、各種の鋼や鋳鉄は勿論のこと、特にきわめて粘性が高く、かつ切粉が切刃表面に溶着し易いステンレス鋼や軟鋼などの難削材の高速断続切削加工に用いた場合に、切刃にチッピング（微小欠け）などの発生なく、すぐれた切削性能を長期に亘って発揮する表面被覆サーメット製切削工具（以下、被覆サーメット工具という）に関するものである。
【０００２】
【従来の技術】
従来、一般に、炭化タングステン（以下、ＷＣで示す）基超硬合金または炭窒化チタン（以下、ＴｉＣＮで示す）基サーメットからなる基体（以下、これらを総称して工具基体という）の表面に、
（ａ）いずれも化学蒸着形成されたＴｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層、および炭窒酸化物（以下、ＴｉＣＮＯで示す）層のうちの１層または２層以上からなり、かつ０．５〜２０μｍの合計平均層厚を有するＴｉ化合物層で構成された下部層、
（ｂ）化学蒸着形成した状態でα型結晶構造を有し、かつ１〜２５μｍの平均層厚を有する蒸着α型酸化アルミニウム（以下、Ａｌ２Ｏ３で示す）層で構成された上部層、
（ｃ）化学蒸着形成され、
組成式：ＴｉＯＸ  、
で表わした場合、厚さ方向中央部をオージェ分光分析装置で測定して、  Ｘ値がＴｉに対する原子比で１．２〜１．９、
を満足し、かつ０．１〜３μｍの平均層厚を有するＴｉ酸化物層で構成された表面層、
以上（ａ）〜（ｃ）からなる硬質被覆層を蒸着形成してなる被覆サーメット工具が知られており、この被覆サーメット工具が、例えば各種の鋼、特にステンレス鋼や軟鋼などのきわめて粘性が高く、かつ切粉が切刃表面に溶着し易い難削材や、鋳鉄などの連続切削や断続切削に用いられていることも知られている（例えば、特許文献１参照）。
【０００３】
また、一般に、上記の被覆サーメット工具の硬質被覆層を構成する蒸着形成されたＴｉ化合物層や蒸着α型Ａｌ２  Ｏ３  層、さらにＴｉ酸化物層が粒状結晶組織を有し、また前記Ｔｉ化合物層を構成するＴｉＣＮ層を、層自身の強度向上を目的として、通常の化学蒸着装置にて、反応ガスとして有機炭窒化物、例えばＣＨ３ＣＮを含む混合ガスを使用し、７００〜９５０℃の中温温度域で化学蒸着することにより形成して縦長成長結晶組織をもつようにすることも知られている（例えば、特許文献２参照）。
【０００４】
【特許文献１】
特開２００１−３１０２０３号公報
【特許文献２】
特開平６−８０１０号公報
【０００５】
【発明が解決しようとする課題】
近年の切削装置の高性能化はめざましく、一方で切削加工に対する省力化および省エネ化、さらに低コスト化の要求は強く、これに伴い、切削加工は一段と高速化の傾向にあるが、上記の従来被覆サーメット工具においては、これを鋼や鋳鉄などの通常の条件での連続切削や断続切削に用いた場合には問題はないが、特にこれを切削条件の最も厳しい高速断続切削、すなわち切刃部にきわめて短いピッチで繰り返し熱衝撃が付加される高速断続切削に用いた場合、硬質被覆層の上部層を構成する蒸着α型Ａｌ２Ｏ３層は、硬質で耐熱性にすぐれるものの、熱衝撃に脆いために、硬質被覆層にはチッピング（微小欠け）が発生し易くなり、この結果比較的短時間で使用寿命に至るのが現状である。
【０００６】
【課題を解決するための手段】
そこで、本発明者等は、上述のような観点から、上記の被覆サーメット工具の硬質被覆層の上部層を構成する蒸着α型Ａｌ２Ｏ３層の耐熱衝撃性向上をはかるべく研究を行った結果、
通常の化学蒸着装置で、硬質被覆層の上部層を構成するＡｌ２Ｏ３層を形成するに際して、前記上部層の下側層として、通常の条件で、蒸着形成した状態でκ型の結晶構造を有するＡｌ２Ｏ３層を相対的に厚膜で蒸着形成し、これに水素雰囲気中、温度：１０００〜１１００℃、保持時間：２〜１０時間の条件で加熱処理を施すと、前記κ型の結晶構造のＡｌ２Ｏ３層がα型結晶構造のＡｌ２Ｏ３層に変態し、この結果の加熱変態α型Ａｌ２Ｏ３層には変態クラックが層中に分散分布するようになり、ついでこの状態の加熱変態α型Ａｌ２Ｏ３層の表面に、上部層の上側層として、同じく通常の条件で、相対的に薄膜の蒸着α型Ａｌ２Ｏ３層を形成してなる複合２重α型Ａｌ２Ｏ３層を、被覆サーメット工具の硬質被覆層の上部層として下部層であるＴｉ化合物層および表面層であるＴｉ酸化物層と共に構成すると、この結果の硬質被覆層を形成してなる被覆サーメット工具においては、前記上部層の下側層を構成する加熱変態α型Ａｌ２Ｏ３層中に分散分布する変態クラックが、特に高速断続切削時の激しい熱衝撃を吸収して緩和することから硬質被覆層におけるチッピング発生が著しく抑制されるようになるという研究結果を得たのである。
【０００７】
この発明は、上記の研究結果に基づいてなされたものであって、ＷＣ基超硬合金またはＴｉＣＮ基サーメットからなる工具基体の表面に、
（ａ）いずれも化学蒸着形成されたＴｉＣ層、ＴｉＮ層、ＴｉＣＮ層、ＴｉＣＯ層、およびＴｉＣＮＯ層のうちの１層または２層以上からなり、かつ０．５〜２０μｍの合計平均層厚を有するＴｉ化合物層で構成された下部層、
（ｂ）化学蒸着形成した状態でκ型結晶構造を有するＡｌ２Ｏ３に加熱処理を施して結晶構造をα型結晶構造に変態してなると共に、前記加熱処理で発生した変態クラックが分散分布した組織および１〜２０μｍの平均層厚を有する加熱変態α型Ａｌ２Ｏ３層の下側層と、化学蒸着形成した状態でα型結晶構造を有し、かつ０．１〜２μｍの平均層厚を有する蒸着α型Ａｌ２Ｏ３層の上側層からなる複合２重α型Ａｌ２Ｏ３層で構成された上部層、
（ｃ）化学蒸着形成され、
組成式：ＴｉＯＸ  、
で表わした場合、厚さ方向中央部をオージェ分光分析装置で測定して、  Ｘ値がＴｉに対する原子比で１．２〜１．９、
を満足し、かつ０．１〜３μｍの平均層厚を有するＴｉ酸化物層で構成された表面層、
以上（ａ）〜（ｃ）からなる硬質被覆層を形成してなる、硬質被覆層がすぐれた耐熱衝撃性を有する被覆サーメット工具に特徴を有するものである。
【０００８】
つぎに、この発明の被覆サーメット工具の硬質被覆層の構成層に関し、上記の通りに数値限定した理由を説明する。
（ａ）下部層（Ｔｉ化合物層）
Ｔｉ化合物層は、自体が強度を有し、これの存在によって硬質被覆層が強度を具備するようになるほか、工具基体と上部層の下側層である加熱変態α型Ａｌ２Ｏ３層のいずれにも強固に密着し、よって硬質被覆層の工具基体に対する密着性向上に寄与する作用をもつが、その合計平均層厚が０．５μｍ未満では、前記作用を十分に発揮させることができず、一方その合計平均層厚が２０μｍを越えると、特に高熱発生を伴なう高速断続切削で熱塑性変形を起し易くなり、これが摩耗促進の原因となる偏摩耗が発生し易くなることから、その合計平均層厚を０．５〜２０μｍと定めた。
【０００９】
（ｂ）上部層の下側層である加熱変態α型Ａｌ２Ｏ３層
加熱変態α型Ａｌ２Ｏ３層には、硬質被覆層の耐摩耗性を向上させると共に、上記の通り上側層である蒸着α型Ａｌ２Ｏ３層の下部に存在し、層中に分散分布する変態クラックの作用で熱衝撃を吸収して、硬質被覆層にチッピングが発生するのを防止する作用があるが、その平均層厚が１μｍ未満では、前記作用を十分に発揮させることができず、一方その平均層厚が２０μｍを越えて厚くなりすぎると、強度が低下し、チッピング発生抑制効果が急減して、チッピングの発生が促進されるようになることから、その平均層厚を１〜２０μｍと定めた。
【００１０】
（ｃ）上部層の上側層である蒸着α型Ａｌ２Ｏ３層
蒸着α型Ａｌ２Ｏ３層には、上記の加熱変態α型Ａｌ２Ｏ３層中の変態クラックを硬質被覆層中に内蔵させた状態にして、チッピングを発生させることなく耐摩耗性を向上させる作用があるが、その平均層厚が０．１μｍ未満では、前記作用を十分に発揮させることができず、一方その平均層厚が２μｍを越えて厚くなりすぎると、これ自体にチッピングが発生し易くなることから、その平均層厚を０．１〜２μｍと定めた。
【００１１】
（ｄ）表面層（Ｔｉ酸化物層）
表面層を構成するＴｉ酸化物層は、上記の特許文献１に記載される通り、通常の化学蒸着装置で、反応ガス組成を、体積％で、
ＴｉＣｌ４：０．２〜１０％、
ＣＯ２：０．１〜１０％、
Ａｒ：５〜６０％、
Ｈ２：残り、
とし、かつ、
反応雰囲気温度：８００〜１１００℃、
反応雰囲気圧力：４〜７０ｋＰａ（３０〜５２５ｔｏｒｒ）、
とした条件で蒸着形成され、厚さ方向中央部をオージェ分光分析装置で測定して、Ｔｉに対する酸素の割合が原子比で１．２〜１．９、即ち、
組成式：ＴｉＯＸ  、
で表わした場合、Ｘ値がＴｉに対する原子比で１．２〜１．９、
を満足する組成を有するものであり、ステンレス鋼や軟鋼などの粘性の高い難削材に対する親和性がきわめて低く、高い発熱を伴う高速切削加工でも変わらないすぐれた表面潤滑性を発揮するものである。したがって、酸素（Ｏ）のＴｉに対するＸ値が、原子比で、１．２未満では所望のすぐれた表面潤滑性を確保することができず、一方その値が１．９を越えると、層中に気孔が形成され易くなり、健全な表面層の安定的形成が難しくなるという理由から、Ｘ値を１．２〜１．９と定めてある。また、その平均層厚が０．１μｍ未満では、所望の表面潤滑性を確保することができないことから、チッピングが発生し易くなり、一方前記Ｔｉ酸化物層による前記作用は３μｍまでの平均層厚で十分であり、経済性を考慮して、その平均層厚を０．１〜３μｍと定めた。
【００１２】
さらに、この発明の被覆サーメット工具の硬質被覆層を構成するＴｉ酸化物層をＸ線回折により観察したところ、組成式：ＴｉＯＸのＸ値に対応して、Ｔｉ２Ｏ３、Ｔｉ３Ｏ５、Ｔｉ４Ｏ７、およびＴｉ５Ｏ９などのうちの少なくともいずれかに主要ピークが現れる回折パターンを示し、これらの回折結果から前記Ｔｉ酸化物層はＭａｇｎｅｌｉ相と呼ばれるものからなり、一般的にＴｉｎＯ２ｎ−１で表わされるものであることが明らかである。
【００１３】
【発明の実施の形態】
つぎに、この発明の被覆サーメット工具を実施例により具体的に説明する。
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ３  Ｃ２  粉末、ＴｉＮ粉末、ＴａＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４０８に規定するスローアウエイチップ形状をもったＷＣ基超硬合金製の工具基体Ａ〜Ｆをそれぞれ製造した。
【００１４】
また、原料粉末として、いずれも０．５〜２μｍの平均粒径を有するＴｉＣＮ（質量比でＴｉＣ／ＴｉＮ＝５０／５０）粉末、Ｍｏ２    Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０７ｍｍのホーニング加工を施すことによりＩＳＯ規格・ＣＮＭＧ１２０４１２のチップ形状をもったＴｉＣＮ基サーメット製の工具基体ａ〜ｆを形成した。
【００１５】
ついで、これらの工具基体Ａ〜Ｆおよび工具基体ａ〜ｆの表面に、通常の化学蒸着装置を用い、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、表５に示される目標層厚のＴｉ化合物層を硬質被覆層の下部層として蒸着形成し、ついで同じく表３に示される条件で蒸着形成した状態でκ型の結晶構造を有する蒸着κ型Ａｌ２Ｏ３層を形成し、これに水素雰囲気中、温度：１０５０℃に２〜８時間の範囲内の所定時間保持の条件で加熱処理を施して、前記Ａｌ２Ｏ３層のκ型の結晶構造をα型に変態させ、かつ加熱変態生成クラックが層中に分散分布した加熱変態α型Ａｌ２Ｏ３層を同じく表５に示される目標層厚で硬質被覆層の上部層を構成する下側層として形成し、さらに同じく表３に示される条件で、かつ表５に示される目標層厚の蒸着α型Ａｌ２Ｏ３層を同上部層を構成する上側層として形成し、さらに同じく表４に示される条件で、かつ表５に示される目標層厚のＴｉ酸化物層を同表面層として形成することにより本発明被覆サーメット工具１〜１２をそれぞれ製造した。
また、比較の目的で、表６に示される通り、硬質被覆層の上部層を同じく表６に示される平均層厚の蒸着α型Ａｌ２Ｏ３層とする以外は同一の条件で従来被覆サーメット工具１〜１２をそれぞれ製造した。
【００１６】
この結果得られた上記の本発明被覆サーメット工具の硬質被覆層の上部層の下側層を構成する加熱変態α型Ａｌ２Ｏ３層と、従来被覆サーメット工具の硬質被覆層の上部層を構成する蒸着α型Ａｌ２Ｏ３層の相違を観察する目的でＸ線回折を測定した。
まず、Ｘ線回折測定用試料として、Ｘ線回折チャート上で（００１）面および（００２）面にのみ回折ピークが現れる単結晶ＷＣを基体試料として用い、この基体試料の表面に、本発明被覆サーメット工具３、６、および９の硬質被覆層を構成する上部層の下側層である目標層厚が１５μｍ、１０μｍ、および５μｍの加熱変態α型Ａｌ２Ｏ３層の形成条件と同一の条件で、それぞれ目標層厚が１５μｍ、１０μｍ、および５μｍの加熱変態α型Ａｌ２Ｏ３層を直接形成して本発明被覆試料Ａ〜Ｃとし、また上記従来被覆サーメット工具１〜１２の硬質被覆層の上部層を構成する蒸着α型Ａｌ２Ｏ３層の形成条件と同一の条件で、前記本発明被覆サーメット工具３、６、および９に対応して、それぞれ目標層厚を１５μｍ、１０μｍ、および５μｍとした蒸着α型Ａｌ２Ｏ３層を直接形成して従来被覆試料ａ〜ｃとすることにより調製した。
【００１７】
ついで、これら被覆試料の前記加熱変態α型Ａｌ２Ｏ３層および蒸着α型Ａｌ２Ｏ３層のＸ線回折測定を、通常のＸ線回折装置を用い、Ｘ線管中に設置されたＣｕ陽極（ターゲット）に対して、電圧：４０ｋＶ、電流：３５０ｍＡの条件で金属Ｗフィラメントから発生させた熱電子を加速照射することにより、前記Ｃｕ陽極表面から０．１５４ｎｍの波長を有する特性Ｘ線であるＣｕ−Ｋα線を発生させ、前記特性Ｘ線を前記被覆試料表面に照射し、前記被覆試料から散乱したＸ線のうち、被覆試料表面に対するＸ線入射角度θと等しい角度で回折したＸ線の強度をＸ線検出器にて測定することにより行なった。この測定結果を図１〜６に示した。
本発明被覆試料Ａ〜Ｃの加熱変態α型Ａｌ２Ｏ３層のＸ線回折チャートを示す図１〜３と、従来被覆試料ａ〜ｃの蒸着α型Ａｌ２Ｏ３層のＸ線回折チャートを示す図４〜６の比較から、前記加熱変態α型Ａｌ２Ｏ３層では（００６）面および（０１８）面に明確な回折ピークが現れているのに対して、前記蒸着α型Ａｌ２Ｏ３層ではこれら（００６）面および（０１８）面に回折ピークは存在しないことが明かである。
【００１８】
また、この結果得られた本発明被覆サーメット工具１〜１２および従来被覆サーメット工具１〜１２について、これの硬質被覆層の構成層を走査型電子顕微鏡を用いて観察（層の縦断面を観察）したところ、前者ではいずれもＴｉ化合物層の下部層、加熱変態生成クラックが層中に分散分布した加熱変態α型Ａｌ２Ｏ３層の下側層と蒸着α型Ａｌ２Ｏ３層の上側層で構成された複合２重α型Ａｌ２Ｏ３層からなる上部層、およびＴｉ酸化物層の表面層からなり、後者では、いずれもＴｉ化合物の下部層、蒸着α型Ａｌ２Ｏ３層の上部層、およびＴｉ酸化物層の表面層からなることが確認された。
さらに、上記の本発明被覆サーメット工具１〜１２および従来被覆サーメット工具１〜１２の表面層について、その厚さ方向中央部の酸素含有割合（Ｘ値）をオージェ分光分析装置を用いて測定したところ、表４に示される目標値と実質的に同じ値を示した。
また、これらの被覆サーメット工具の硬質被覆層の構成層の厚さを、走査型電子顕微鏡を用いて測定（同じく縦断面測定）したところ、いずれも目標層厚と実質的に同じ平均層厚（５点測定の平均値）を示した。
【００１９】
つぎに、上記の各種の被覆サーメット工具をいずれも工具鋼製バイトの先端部に固定治具にてネジ止めした状態で、本発明被覆サーメット工具１〜６および従来被覆サーメット工具１〜６については、
被削材：ＪＩＳ・ＳＵＳ３０４の長さ方向等間隔４本縦溝入り丸棒、
切削速度：４２０ｍ／ｍｉｎ、
切り込み：１ｍｍ、
送り：０．１５ｍｍ／ｒｅｖ、
切削時間３分、
の条件でのステンレス鋼の乾式高速断続切削試験、
被削材：ＪＩＳ・Ｓ１５Ｃの長さ方向等間隔４本縦溝入り丸棒、
切削速度：４２０ｍ／ｍｉｎ、
切り込み：２ｍｍ、
送り：０．２ｍｍ／ｒｅｖ、
切削時間：３分、
の条件での軟鋼の乾式高速断続切削試験を行った。
【００２０】
さらに、本発明被覆サーメット工具７〜１２および従来被覆サーメット工具７〜１２については、
被削材：ＪＩＳ・ＳＵＳ３０４の長さ方向等間隔４本縦溝入り丸棒、
切削速度：４２０ｍ／ｍｉｎ、
切り込み：０．６ｍｍ、
送り：０．１５ｍｍ／ｒｅｖ、
切削時間：３分、
の条件でのステンレス鋼の乾式高速断続切削試験、
被削材：ＪＩＳ・Ｓ１５Ｃの長さ方向等間隔４本縦溝入り丸棒、
切削速度：４２０ｍ／ｍｉｎ、
切り込み１ｍｍ、
送り：０．１５ｍｍ／ｒｅｖ、
切削時間：３分、
の条件での軟鋼の乾式高速断続切削試験を行い、いずれの切削試験でも切刃の逃げ面摩耗幅を測定した。この測定結果を表７に示した。
【００２１】
【表１】
2004299022.tif 000002
【００２２】
【表２】
2004299022.tif 000003
【００２３】
【表３】
2004299022.tif 000004
【００２４】
【表４】
2004299022.tif 000005
【００２５】
【表５】
2004299022.tif 000006
【００２６】
【表６】
2004299022.tif 000007
【００２７】
【表７】
2004299022.tif 000008
【００２８】
【発明の効果】
表５〜７に示される結果から、本発明被覆サーメット工具１〜１２は、硬質被覆層の上部層の下側層を構成する加熱変態α型Ａｌ２Ｏ３層中に分散分布する加熱変態生成クラックによるすぐれた熱衝撃吸収性および表面層のＴｉ酸化物層のもつ切粉に対するすぐれた表面潤滑性の作用で、特に熱衝撃がきわめて高く、かつ高い発熱を伴なうステンレス鋼や軟鋼の高速断続切削でも、切刃のチッピング発生が著しく抑制され、すぐれた耐摩耗性を発揮するのに対して、硬質被覆層の上部層が蒸着α型Ａｌ２Ｏ３層からなる従来被覆サーメット工具１〜１２においては、高速断続切削では前記蒸着α型Ａｌ２Ｏ３層が激しい熱衝撃に耐えられないことから、切刃にチッピングが発生し、比較的短時間で使用寿命に至ることが明らかである。
上述のように、この発明の被覆サーメット工具は、通常の条件での各種鋼や鋳鉄などの連続切削や断続切削は勿論のこと、特に熱衝撃がきわめて高く、かつ高い発熱を伴なう切削条件の最も厳しいステンレス鋼や軟鋼などの難削材の高速断続切削でもすぐれた耐チッピング性を示し、長期に亘ってすぐれた切削性能を発揮するものであるから、切削装置の高性能化並びに切削加工の省力化および省エネ化、さらに低コスト化に十分満足に対応できるものである。
【図面の簡単な説明】
【図１】本発明被覆サーメット工具３の硬質被覆層の上部層を構成する下側層に相当する目標層厚が１５μｍの加熱変態α型Ａｌ２Ｏ３層のＸ線回折チャートを示す図である。
【図２】本発明被覆サーメット工具６の硬質被覆層の上部層を構成する下側層に相当する目標層厚が１０μｍの加熱変態α型Ａｌ２Ｏ３層のＸ線回折チャートを示す図である。
【図３】本発明被覆サーメット工具９の硬質被覆層の上部層を構成する下側層に相当する目標層厚が５μｍの加熱変態α型Ａｌ２Ｏ３層のＸ線回折チャートを示す図である。
【図４】従来被覆サーメット工具の硬質被覆層の上部層を構成する蒸着α型Ａｌ２Ｏ３層について、本発明被覆サーメット工具３に対応して目標層厚を１５μｍとした蒸着α型Ａｌ２Ｏ３層のＸ線回折チャートを示す図である。
【図５】従来被覆サーメット工具の硬質被覆層の上部層を構成する蒸着α型Ａｌ２Ｏ３層について、本発明被覆サーメット工具６に対応して目標層厚を１０μｍとした蒸着α型Ａｌ２Ｏ３層のＸ線回折チャートを示す図である。
【図６】従来被覆サーメット工具の硬質被覆層の上部層を構成する蒸着α型Ａｌ２Ｏ３層について、本発明被覆サーメット工具９に対応して目標層厚を５μｍとした蒸着α型Ａｌ２Ｏ３層のＸ線回折チャートを示す図である。
【図１】
2004299022.tif 000009
【図２】
2004299022.tif 000010
【図３】
2004299022.tif 000011
【図４】
2004299022.tif 000012
【図５】
2004299022.tif 000013
【図６】
2004299022.tif 000014